"安定化眼用レンズの回転特性を改善する方法であって、重合済安定化眼用レンズを湿潤剤で処理する工程を含むが、前記眼用レンズ処方が重合前に前記湿潤剤を含まないことを条件とする、方法。処理工程が、包装用溶液中で前記重合済眼用レンズを加熱することを含む、請求項1に記載の方法。前記重合済眼用レンズが、少なくとも約50°C超~約150°Cの温度に加熱される、請求項2に記載の方法。前記包装用溶液が、脱イオン水又は塩水を含む、請求項1に記載の方法。前記包装用溶液が、約1870ppm~約18,700ppmのホウ酸ナトリウムを含む、請求項1に記載の方法。前記包装用溶液が、約3700ppmのホウ酸ナトリウムを含む、請求項1に記載の方法。前記包装用溶液が、約2000ppm~約5000ppmのホウ酸ナトリウムを含む、請求項1に記載の方法。前記湿潤剤が、ポリメタアクリルアミド、ポリイタコン酸、ヒアルロン酸、キサンタンガム、アラビアゴム、デンプン、ヒドロキシルアルキルメタアクリレートのポリマー、及びポリビニルピロリドンからなる群から選択される、請求項1に記載の方法。前記湿潤剤が、ポリビニルピロリドン、ポリビニルピロリドンのグラフトコポリマー、及びポリビニルピロリドンのコポリマーからなる群から選択される、請求項1に記載の方法。前記湿潤剤がポリビニルピロリドンである、請求項1に記載の方法。前記ポリビニルピロリドンのK値が、約K-60~約K-120である、請求項10に記載の方法。前記ポリビニルピロリドンのK値が、約K-85~約K-95である、請求項10に記載の方法。前記ポリビニルピロリドンのK値が、約K-90である、請求項10に記載の方法。処理工程が、約K-85~約K-95のK値を有するポリビニルピロリドンを含む包装用溶液中で、約80°C超の温度で前記重合済眼用レンズを加熱することを含む、請求項1に記載の方法。処理工程が、約K-85~約K-95のK値を有するポリビニルピロリドンを含む包装用溶液中で、約120°C超の温度で前記重合済眼用レンズを加熱することを含む、請求項1に記載の方法。前記湿潤剤がポリビニルピロリドンであり、前記包装用溶液中の前記ポリビニルピロリドンの濃度が、約250ppm~約2500ppmである、請求項2に記載の方法。前記包装用溶液中の前記湿潤剤の濃度が、約100ppm~約3000ppmである、請求項2に記載の方法。前記重合済眼用レンズが、約400~約440ppmの濃度の約K-90のK値を有するポリビニルピロリドンと共に、約124°Cで約18分間加熱される、請求項1に記載の方法。前記重合済眼用レンズが、約300~約400ppmの濃度の約K-90のK値を有するポリビニルピロリドンと共に、約121°Cで約30分間加熱される、請求項1に記載の方法。前記処理工程が、個々の密封されたコンタクトレンズ包装中で行われる、請求項2に記載の方法。前記処理工程が、個々の密封されたコンタクトレンズ包装中で行われる、請求項17に記載の方法。前記処理工程が、個々の密封されたコンタクトレンズ包装中で行われる、請求項18に記載の方法。前記眼用レンズが、アコフィルコンAacofilconA、アロフィルコンAalofilconA、アルファフィルコンAalphafilconA、アミフィルコンAamifilconA、アスティフィルコンAastifilconA、アタラフィルコンAatalafilconA、バラフィルコンAbalafilconA、ビスフィルコンAbisfilconA、ブフィルコンAbufilconA、コムフィルコンcomfilcon、クロフィルコンAcrofilconA、シクロフィルコンAcyclofilconA、ダーフィルコンAdarfilconA、デルタフィルコンAdeltafilconA、デルタフィルコンBdeltafilconB、ジメフィルコンAdimefilconA、ドロオキシフィルコンAdrooxifilconA、エプシフィルコンAepsifilconA、エステリフィルコンAesterifilconA、エタフィルコンAetafilconA、フォコフィルコンAfocofilconA、ゲンフィルコンAgenfilconA、ゴバフィルコンAgovafilconA、ヘフィルコンAhefilconA、ヘフィルコンBhefilconB、ヘフィルコンDhefilconD、ヒラフィルコンAhilafilconA、ヒラフィルコンBhilafilconB、ヒオキシフィルコンBhioxifilconB、ヒオキシフィルコンChioxifilconC、ヒクソイフィルコンAhixoifilconA、ヒドロフィルコンAhydrofilconA、レネフィルコンAlenefilconA、リクリフィルコンAlicryfilconA、リクリフィルコンBlicryfilconB、リドフィルコンAlidofilconA、リドフィルコンBlidofilconB、ロトラフィルコンAlotrafilconA、ロトラフィルコンBlotrafilconB、マフィルコンAmafilconA、メシフィルコンAmesifilconA、メタフィルコンBmethafilconB、ミパフィルコンAmipafilconA、ネルフィルコンAnelfilconA、ネトラフィルコンAnetrafilconA、オキュフィルコンAocufilconA、オキュフィルコンBocufilconB、オキュフィルコンCocufilconC、オキュフィルコンDocufilconD、オキュフィルコンEocufilconE、オフィルコンAofilconA、オマフィルコンAomafilconA、オキシフィルコンAoxyfilconA、ペンタフィルコンApentafilconA、パーフィルコンAperfilconA、ペバフィルコンApevafilconA、フェムフィルコンAphemfilconA、ポリマコンpolymacon、シラフィルコンAsilafilconA、シロキシフィルコンAsiloxyfilconA、テフィルコンAtefilconA、テトラフィルコンAtetrafilconA、トリフィルコンAtrifilconA、及びキシロフィルコンAxylofilconAからなる群から選択される、請求項1に記載の方法。前記眼用レンズが、アコフィルコンAacofilconA、アロフィルコンAalofilconA、アルファフィルコンAalphafilconA、アミフィルコンAamifilconA、アスティフィルコンAastifilconA、アタラフィルコンAatalafilconA、バラフィルコンAbalafilconA、ビスフィルコンAbisfilconA、ブフィルコンAbufilconA、コムフィルコンcomfilcon、クロフィルコンAcrofilconA、シクロフィルコンAcyclofilconA、ダーフィルコンAdarfilconA、デルタフィルコンAdeltafilconA、デルタフィルコンBdeltafilconB、ジメフィルコンAdimefilconA、ドロオキシフィルコンAdrooxifilconA、エプシフィルコンAepsifilconA、エステリフィルコンAesterifilconA、エタフィルコンAetafilconA、フォコフィルコンAfocofilconA、ゲンフィルコンAgenfilconA、ゴバフィルコンAgovafilconA、ヘフィルコンAhefilconA、ヘフィルコンBhefilconB、ヘフィルコンDhefilconD、ヒラフィルコンAhilafilconA、ヒラフィルコンBhilafilconB、ヒオキシフィルコンBhioxifilconB、ヒオキシフィルコンChioxifilconC、ヒクソイフィルコンAhixoifilconA、ヒドロフィルコンAhydrofilconA、レネフィルコンAlenefilconA、リクリフィルコンAlicryfilconA、リクリフィルコンBlicryfilconB、リドフィルコンAlidofilconA、リドフィルコンBlidofilconB、ロトラフィルコンAlotrafilconA、ロトラフィルコンBlotrafilconB、マフィルコンAmafilconA、メシフィルコンAmesifilconA、メタフィルコンBmethafilconB、ミパフィルコンAmipafilconA、ネルフィルコンAnelfilconA、ネトラフィルコンAnetrafilconA、オキュフィルコンAocufilconA、オキュフィルコンBocufilconB、オキュフィルコンCocufilconC、オキュフィルコンDocufilconD、オキュフィルコンEocufilconE、オフィルコンAofilconA、オマフィルコンAomafilconA、オキシフィルコンAoxyfilconA、ペンタフィルコンApentafilconA、パーフィルコンAperfilconA、ペバフィルコンApevafilconA、フェムフィルコンAphemfilconA、ポリマコンpolymacon、シラフィルコンAsilafilconA、シロキシフィルコンAsiloxyfilconA、テフィルコンAtefilconA、テトラフィルコンAtetrafilconA、トリフィルコンAtrifilconA、及びキシロフィルコンAxylofilconAからなる群から選択される、請求項2に記載の方法。前記眼用レンズが、アコフィルコンAacofilconA、アロフィルコンAalofilconA、アルファフィルコンAalphafilconA、アミフィルコンAamifilconA、アスティフィルコンAastifilconA、アタラフィルコンAatalafilconA、バラフィルコンAbalafilconA、ビスフィルコンAbisfilconA、ブフィルコンAbufilconA、コムフィルコンcomfilcon、クロフィルコンAcrofilconA、シクロフィルコンAcyclofilconA、ダーフィルコンAdarfilconA、デルタフィルコンAdeltafilconA、デルタフィルコンBdeltafilconB、ジメフィルコンAdimefilconA、ドロオキシフィルコンAdrooxifilconA、エプシフィルコンAepsifilconA、エステリフィルコンAesterifilconA、エタフィルコンAetafilconA、フォコフィルコンAfocofilconA、ゲンフィルコンAgenfilconA、ゴバフィルコンAgovafilconA、ヘフィルコンAhefilconA、ヘフィルコンBhefilconB、ヘフィルコンDhefilconD、ヒラフィルコンAhilafilconA、ヒラフィルコンBhilafilconB、ヒオキシフィルコンBhioxifilconB、ヒオキシフィルコンChioxifilconC、ヒクソイフィルコンAhixoifilconA、ヒドロフィルコンAhydrofilconA、レネフィルコンAlenefilconA、リクリフィルコンAlicryfilconA、リクリフィルコンBlicryfilconB、リドフィルコンAlidofilconA、リドフィルコンBlidofilconB、ロトラフィルコンAlotrafilconA、ロトラフィルコンBlotrafilconB、マフィルコンAmafilconA、メシフィルコンAmesifilconA、メタフィルコンBmethafilconB、ミパフィルコンAmipafilconA、ネルフィルコンAnelfilconA、ネトラフィルコンAnetrafilconA、オキュフィルコンAocufilconA、オキュフィルコンBocufilconB、オキュフィルコンCocufilconC、オキュフィルコンDocufilconD、オキュフィルコンEocufilconE、オフィルコンAofilconA、オマフィルコンAomafilconA、オキシフィルコンAoxyfilconA、ペンタフィルコンApentafilconA、パーフィルコンAperfilconA、ペバフィルコンApevafilconA、フェムフィルコンAphemfilconA、ポリマコンpolymacon、シラフィルコンAsilafilconA、シロキシフィルコンAsiloxyfilconA、テフィルコンAtefilconA、テトラフィルコンAtetrafilconA、トリフィルコンAtrifilconA、及びキシロフィルコンAxylofilconAからなる群から選択される、請求項14に記載の方法。前記眼用レンズが、ゲンフィルコンAgenfilconA、レネフィルコンAlenefilconA、ロトラフィルコンAlotrafilconA、ロトラフィルコンBlotrafilconB、バラフィルコンAbalafilconA、コムフィルコンcomfilcon、エタフィルコンAetafilconA、ネルフィルコンAnelfilconA、ヒラフィルコンhilafilcon、及びポリマコンpolymaconからなる群から選択される、請求項2に記載の方法。前記眼用レンズが、ゲンフィルコンAgenfilconA、レネフィルコンAlenefilconA、ロトラフィルコンAlotrafilconA、ロトラフィルコンBlotrafilconB、バラフィルコンAbalafilconA、コムフィルコンcomfilcon、エタフィルコンAetafilconA、ネルフィルコンAnelfilconA、ヒラフィルコンhilafilcon、及びポリマコンpolymaconからなる群から選択される、請求項14に記載の方法。前記眼用レンズが、エタフィルコンAetafilconA、ネルフィルコンAnelfilconA、ヒラフィルコンhilafilcon、及びポリマコンpolymaconからなる群から選択される、請求項2に記載の方法。前記眼用レンズが、エタフィルコンAetafilconA、ネルフィルコンAnelfilconA、ヒラフィルコンhilafilcon、及びポリマコンpolymaconからなる群から選択される、請求項14に記載の方法。前記眼用レンズが、エタフィルコンAetafilconAからなる群から選択される、請求項2に記載の方法。前記眼用レンズが、エタフィルコンAetafilconAからなる群から選択される、請求項14に記載の方法。前記眼用レンズが、エタフィルコンAetafilconAコンタクトレンズである、請求項18に記載の方法。前記重合済眼用レンズが、非水和重合済眼用レンズである、請求項1に記載の方法。処理工程が、前記非水和重合済眼用レンズを約1870ppm~約18,700ppmのホウ酸ナトリウムを含む包装用溶液と接触させることを含む、請求項33に記載の方法。前記処理工程が、前記非水和重合済眼用レンズ及び包装用溶液を少なくとも約50°C~約100°Cの温度に加熱することを更に含む、請求項33に記載の方法。前記処理工程が、前記非水和重合済眼用レンズ及び包装用溶液を少なくとも約10°C~室温付近の温度に維持することを更に含む、請求項33に記載の方法。前記包装用溶液が、脱イオン水又は塩水を更に含む、請求項34に記載の方法。前記湿潤剤が、ポリメタアクリルアミド、ポリイタコン酸、ヒアルロン酸、キサンタンガム、アラビアゴム、デンプン、ヒドロキシルアルキルメタアクリレートのポリマー、及びポリビニルピロリドンからなる群から選択される、請求項33に記載の方法。前記湿潤剤が、ポリビニルピロリドン、ポリビニルピロリドンのグラフトコポリマー、及びポリビニルピロリドンのコポリマーからなる群から選択される、請求項33に記載の方法。前記湿潤剤がポリビニルピロリドンである、請求項33に記載の方法。前記ポリビニルピロリドンのK値が、約K-60~約K-120である、請求項33に記載の方法。前記ポリビニルピロリドンのK値が、約K-60~約K-90である、請求項33に記載の方法。前記ポリビニルピロリドンが、約30,000ppm~約150,000ppmの濃度で存在する、請求項40に記載の方法。請求項34に記載の非水和重合済眼用レンズを、第2の湿潤剤を含む包装用溶液の第2の部分と加熱する第2の工程を更に含む、請求項34に記載の方法。前記湿潤剤が約K-60のK値を有するポリビニルピロリドンであり、前記第2の湿潤剤が約K-90のK値を有するポリビニルピロリドンである、請求項44に記載の方法。前記湿潤剤が約K-90のK値を有するポリビニルピロリドンであり、前記第2の湿潤剤が約K-90のK値を有するポリビニルピロリドンである、請求項44に記載の方法。前記K60の濃度が約30,000ppm~約150,000ppmであり、前記K90の濃度が約100ppm~約500ppmである、請求項45に記載の方法。重合済安定化眼用レンズを含む眼用デバイスであって、前記重合済安定化眼用レンズが湿潤剤で処理されるが、前記眼用レンズ処方が重合前に前記湿潤剤を含まないことを条件とする、デバイス。前記湿潤剤が、ポリメタアクリルアミド、ポリイタコン酸、ヒアルロン酸、キサンタンガム、アラビアゴム、デンプン、ヒドロキシルアルキルメタアクリレートのポリマー、及びポリビニルピロリドンからなる群から選択される、請求項48に記載のデバイス。前記湿潤剤が、ポリビニルピロリドン、ポリビニルピロリドンのグラフトコポリマー、及びポリビニルピロリドンのコポリマーである、請求項48に記載のデバイス。前記湿潤剤がポリビニルピロリドンである、請求項48に記載のデバイス。約0.01mg~約1.0mgのポリビニルピロリドンを含む、請求項48に記載のデバイス。約0.10mg~約0.44mgのポリビニルピロリドンを含む、請求項48に記載のデバイス。前記デバイスがユーザーの視野を歪めない、請求項48に記載のデバイス。ポリメタアクリルアミド、ポリイタコン酸、ヒアルロン酸、キサンタンガム、アラビアゴム、デンプン、ヒドロキシルアルキルメタアクリレートのポリマー、及びポリビニルピロリドンからなる群から選択される湿潤剤を約0.01mg~約1.0mg含む、請求項48に記載のデバイス。ポリメタアクリルアミド、ポリイタコン酸、ヒアルロン酸、キサンタンガム、アラビアゴム、デンプン、ヒドロキシルアルキルメタアクリレートのポリマー、及びポリビニルピロリドンを約0.10mg~約0.44mg含む、請求項48に記載のデバイス。前記デバイスがユーザーの視野を歪めない、請求項48に記載のデバイス。ユーザーが約6時間~約24時間装着した後に、前記湿潤剤が前記眼用レンズ内にとどまる、請求項48に記載のデバイス。重合済眼用レンズを湿潤剤で処理することにより作製される眼用デバイスであって、前記眼用レンズ処方が重合前に前記湿潤剤を含まないことを条件とする、デバイス。処理工程が、包装用溶液中で、約50°C超~約150°Cの温度に前記重合済眼用レンズを加熱することを含む、請求項59に記載のデバイス。前記湿潤剤が、ポリビニルピロリドン、ポリビニルピロリドンのグラフトコポリマー、及びポリビニルピロリドンのコポリマーからなる群から選択される、請求項59に記載のデバイス。前記湿潤剤が、約K-60~約K-90のK値を有するポリビニルピロリドンである、請求項59に記載のデバイス。前記眼用レンズが、アコフィルコンAacofilconA、アロフィルコンAalofilconA、アルファフィルコンAalphafilconA、アミフィルコンAamifilconA、アスティフィルコンAastifilconA、アタラフィルコンAatalafilconA、バラフィルコンAbalafilconA、ビスフィルコンAbisfilconA、ブフィルコンAbufilconA、コムフィルコンcomfilcon、クロフィルコンAcrofilconA、シクロフィルコンAcyclofilconA、ダーフィルコンAdarfilconA、デルタフィルコンAdeltafilconA、デルタフィルコンBdeltafilconB、ジメフィルコンAdimefilconA、ドロオキシフィルコンAdrooxifilconA、エプシフィルコンAepsifilconA、エステリフィルコンAesterifilconA、エタフィルコンAetafilconA、フォコフィルコンAfocofilconA、ゲンフィルコンAgenfilconA、ゴバフィルコンAgovafilconA、ヘフィルコンAhefilconA、ヘフィルコンBhefilconB、ヘフィルコンDhefilconD、ヒラフィルコンAhilafilconA、ヒラフィルコンBhilafilconB、ヒオキシフィルコンBhioxifilconB、ヒオキシフィルコンChioxifilconC、ヒクソイフィルコンAhixoifilconA、ヒドロフィルコンAhydrofilconA、レネフィルコンAlenefilconA、リクリフィルコンAlicryfilconA、リクリフィルコンBlicryfilconB、リドフィルコンAlidofilconA、リドフィルコンBlidofilconB、ロトラフィルコンAlotrafilconA、ロトラフィルコンBlotrafilconB、マフィルコンAmafilconA、メシフィルコンAmesifilconA、メタフィルコンBmethafilconB、ミパフィルコンAmipafilconA、ネルフィルコンAnelfilconA、ネトラフィルコンAnetrafilconA、オキュフィルコンAocufilconA、オキュフィルコンBocufilconB、オキュフィルコンCocufilconC、オキュフィルコンDocufilconD、オキュフィルコンEocufilconE、オフィルコンAofilconA、オマフィルコンAomafilconA、オキシフィルコンAoxyfilconA、ペンタフィルコンApentafilconA、パーフィルコンAperfilconA、ペバフィルコンApevafilconA、フェムフィルコンAphemfilconA、ポリマコンpolymacon、シラフィルコンAsilafilconA、シロキシフィルコンAsiloxyfilconA、テフィルコンAtefilconA、テトラフィルコンAtetrafilconA、トリフィルコンAtrifilconA、及びキシロフィルコンAxylofilconAからなる群から選択される、請求項59に記載のデバイス。前記眼用レンズが、ゲンフィルコンAgenfilconA、レネフィルコンAlenefilconA、ロトラフィルコンAlotrafilconA、ロトラフィルコンBlotrafilconB、バラフィルコンAbalifilconA、コムフィルコンcomfilcon、エタフィルコンAetafilconA、ネルフィルコンAnelfilconA、ヒラフィルコンhilafilcon、及びポリマコンpolymaconからなる群から選択される、請求項59に記載のデバイス。前記眼用レンズが、エタフィルコンAetafilconAである、請求項59に記載のデバイス。本発明は、重合済眼用レンズを湿潤剤で処理することによる、安定化コンタクトレンズの回転を改善する方法である。本発明の別の態様では、安定化コンタクトレンズの回転特性は、初期重合の後に、重合済コンタクトレンズを湿潤剤で処理することにより改善される。本発明の更に別の態様では、安定化眼用レンズを湿潤剤で処理するが、この処理はレンズの重合前ではない。本発明は、重合済安定化眼用レンズを湿潤剤で処理することによる安定化眼用レンズの製造方法を含むが、眼用レンズ処方が重合前にかかる湿潤剤を含まないことを条件とする。本来乱視用コンタクトレンズは、まばたき中又は周囲を見回している時に、コンタクトレンズを眼上で回転安定に保ち、球面及び円柱度数に必要な向き円柱軸を維持する機構を備えるようデザインされている。これらのデザインは、装着に役立つようレンズ表面上に微小なマークを付けることで提供することができる。好ましい乱視用コンタクトレンズは、自然の眼瞼圧とレンズ周辺部の特定の厚さ変動を利用して、眼上でのレンズの安定を達成する安定化技術を特徴とする。これらのレンズは、レンズ挿入後、眼上で素早く配置され、眼球運動の間の安定性を保つ。レンズは眼瞼圧と連動し、眼が開いているときは所定位置におけるレンズのバランスを積極的に取り、適所から外れて回転した場合はレンズを素早く再配置する。乱視用レンズ又は乱視用多焦点レンズは、米国特許第5,652,638号、同第5,805,260号、及び同第6,183,082号に開示されており、その全体が参照により本明細書に組み込まれる。本明細書で使用される眼用レンズとは、眼内又は眼上にある装置を指す。これらの装置は光学補正をもたらすことができるか、又は美容用であっても良い。眼用レンズは、ソフトコンタクトレンズ、眼内レンズ、オーバレイレンズ、接眼インサート、及び光学インサートを含むが、これらに限られない。本発明の好ましいレンズは、シリコーンヒドロゲルを含むがこれに限定されないシリコーンエラストマー又はヒドロゲル、及びフルオロヒドロゲルから作製される、ソフトコンタクトレンズである。ソフトコンタクトレンズ配合物は、米国特許第5,710,302号、国際公開第9421698号、欧州特許第406161号、特開2000016905号、米国特許第5,998,498号、同第6,087,415号、同第5,760,100号、同第5,776,999号、同第5,789,461号、同第5,849,811号、及び同第5,965,631号に開示されている。上述の参考文献は、その全体が参照により本明細書に組み入れられる。本発明の特に好ましい眼用レンズは、アコフィルコンAacofilconA、アロフィルコンAalofilconA、アルファフィルコンAalphafilconA、アミフィルコンAamifilconA、アミフィルコンAastifilconA、アタラフィルコンAatalafilconA、バラフィルコンAbalafilconA、ビスフィルコンAbisfilconA、ブフィルコンAbufilconA、コムフィルコンcomfilcon、クロフィルコンAcrofilconA、シクロフィルコンAcyclofilconA、ダーフィルコンAdarfilconA、デルタフィルコンAdeltafilconA、デルタフィルコンBdeltafilconB、ジメフィルコンAdimefilconA、ドロオキシフィルコンAdrooxifilconA、エプシフィルコンAepsifilconA、エステリフィルコンAesterifilconA、エタフィルコンAetafilconA、フォコフィルコンAfocofilconA、ゲンフィルコンAgenfilconA、ゴバフィルコンAgovafilconA、ヘフィルコンAhefilconA、ヘフィルコンBhefilconB、ヘフィルコンDhefilconD、ヒラフィルコンAhilafilconA、ヒラフィルコンBhilafilconB、ヒオキシフィルコンBhioxifilconB、ヒオキシフィルコンChioxifilconC、ヒクソイフィルコンAhixoifilconA、ヒドロフィルコンAhydrofilconA、レネフィルコンAlenefilconA、リクリフィルコンAlicryfilconA、リクリフィルコンAlicryfilconB、リドフィルコンAlidofilconA、リドフィルコンBlidofilconB、ロトラフィルコンAlotrafilconA、ロトラフィルコンBlotrafilconB、マフィルコンAmafilconA、メシフィルコンAmesifilconA、メタフィルコンBmethafilconB、ミパフィルコンAmipafilconA、ネルフィルコンAnelfilconA、ネトラフィルコンAnetrafilconA、オキュフィルコンAocufilconA、オキュフィルコンBocufilconB、オキュフィルコンCocufilconC、オキュフィルコンDocufilconD、オキュフィルコンEocufilconE、オフィルコンAofilconA、オマフィルコンAomafilconA、オキシフィルコンAoxyfilconA、ペンタフィルコンApentafilconA、パーフィルコンAperfilconA、ペバフィルコンApevafilconA、フェムフィルコンAphemfilconA、ポリマコンpolymacon、シラフィルコンAsilafilconA、シロキシフィルコンAsiloxyfilconA、テフィルコンAtefilconA、テトラフィルコンAtetrafilconA、トリフィルコンAtrifilconA、及びキシロフィルコンAxylofilconAの米国一般名で知られる。本発明のより特に好ましい眼用レンズは、ゲンフィルコンAgenfilconA、レネフィルコンAlenefilconA、コムフィルコンcomfilcon、ロトラフィルコンAlotrafilconA、ロトラフィルコンBlotraifilconB、及びバラフィルコンAbalafilconAである。最も好ましいレンズとして、エタフィルコンAetafilconA、ネルフィルコンAnelfilconA、ヒラフィルコンhilafilcon、及びポリマコンpolymaconが挙げられる。用語処方は、眼用レンズの作製に使用される構成成分の非重合混合物を指す。これらの構成成分として、モノマー、プレポリマー、希釈剤、触媒、反応開始剤、着色剤、UV遮断剤、抗菌剤、重合阻害剤などが挙げられるが、これらに限定されない。上記参考文献並びにその他眼用レンズ分野の参考文献に記載される熱、化学物質、及び光開始性硬化技術により、これらの処方を重合できる。本明細書で用いるとき、用語重合済又は重合は、これらのプロセスを指す。好ましい重合方法は、その全体が参照により本明細書中に組み込まれる米国特許第6,822,016号に開示されている光で開始される技術である。本明細書で用いるとき、用語処理は、湿潤剤と眼用レンズとを接触させる物理的方法を指す。これらの方法には、湿潤剤を含有する溶液を眼用レンズ着用者の眼の中に点眼すること、又はユーザーの眼の中にレンズを挿入する前に眼用レンズ上にこのような溶液を1滴乗せることは含まれない。好ましくは、処理は、眼用レンズを患者に販売する、ないしは別の方法で届ける前に、湿潤剤を眼用レンズと接触させる物理的方法を指す。重合後任意のタイミングで、眼用レンズを湿潤剤で処理してよい。重合済眼用レンズを、約50°Cを超える温度にて湿潤剤で処理することが好ましい。例えば、コンタクトレンズの一部の製造プロセスにおいて、未重合の、又は部分的に重合済の処方を成形型の2つの部品間に置き、回転成形又は固定成型staticcastedし、重合する。米国特許第4,495,313号、同第4,680,336号、同第4,889,664号、同第3,408,429号、同第3,660,545号、同第4,113,224号、及び同第4,197,266号これら全ては、その全体が参照により本明細書に組み込まれるを参照されたい。ヒドロゲルの場合、眼用レンズ処方は、重合済眼用レンズを最終包装に封入する前に、重合済眼用レンズを液体例えば、水、無機塩、又は有機溶液で処理し、この重合済眼用レンズを膨潤させる、ないしは別の方法で平衡化させる工程を含む、多くの様々なプロセス工程にかけられる硬化ディスクである。膨潤ないしは別の方法で平衡化されていない重合済眼用レンズは、非水和重合済眼用レンズとして知られる。室温以下における、この膨潤つまり平衡化工程の任意の液体に湿潤剤を添加することが、本発明で想到される湿潤剤によるレンズの処理とみなされる。更に、膨潤、つまり平衡化工程中に、重合済非水和眼用レンズを湿潤剤と共に室温を超える温度で加熱できる。好ましい温度範囲は、約50°Cで約15分間から、以下に記載する滅菌条件付近までであり、より好ましくは約50°C~約85°Cで約5分間である。更に別の処理方法は、室温付近~約85°Cで約1分間~約72時間、好ましくは約24~約72時間、重合済眼用レンズ水和又は非水和のいずれかを湿潤剤と物理的に接触させ、その後、約85°C~150°Cで約15分間~約1時間、重合済眼用レンズを湿潤剤と物理的に接触させることである。眼用レンズの多くは、レンズを使用者に供給する前に、個別のブリスター包装に包装され、密封される。本明細書で用いるとき、これら重合済レンズを水和重合済眼用レンズと呼ぶ。ブリスター包装及び滅菌技術の例は、それらの全体が参照により本明細書に組み込まれる、米国特許第D435,966S号、同第4,691,820号、同第5,467,868号、同第5,704,468号、同第5,823,327号、同第6,050,398号、同第5,696,686号、同第6,018,931号、同第5,577,367号、及び同第5,488,815号に開示されている。この製造プロセスの部分により、眼用レンズを湿潤剤で処理する別の方法、つまり、包装を密封する前に湿潤剤を包装用溶液に添加し、続いてこの包装を滅菌することが示される。これは、湿潤剤による眼用レンズの処理の好ましい方法である。様々な温度及び時間で滅菌を行ってよい。好ましい滅菌条件は、約100°Cで約8時間から約150°Cで約0.5分間の範囲である。より好ましい滅菌条件は、約115°Cで約2.5時間から約130°Cで約5.0分間の範囲である。最も好ましい滅菌条件は、約124°Cで約30分間である。本発明の方法で使用される包装用溶液は、水性溶液であってもよい。典型的な包装用溶液は、塩水、他の緩衝液、及び脱イオン水を含むが、これらに限定されない。好ましい水溶液は、脱イオン水又は塩を含有する塩水であり、塩化ナトリウム、ホウ酸ナトリウム、リン酸ナトリウム、リン酸水素ナトリウム、リン酸二水素ナトリウム、又は同酸の対応するカリウム塩を含むが、これらに限定されない。これらの成分は一般に混合して、酸及びその共役塩基を含む緩衝液を形成するので、酸及び塩基が加わっても、pHには比較的小さな変化しか起こらない。緩衝液は更に、2-N-モルフォリノエタンスルホン酸2NmorpholinoethanesulfonicacidMES、水酸化ナトリウム、2,2―ビスヒドロキシメチル-2,2’,2-ニトリロトリエタノール22bishydroxymethyl222nitrilotriethanol、n-トリスヒドロキシメチルメチル-2-アミノエタンスルホン酸ntrishydroxymethylmethyl2aminoethanesulfonicacid、クエン酸、クエン酸ナトリウム、炭酸ナトリウム、重炭酸ナトリウム、酢酸、酢酸ナトリウム、エチレンジアミン四酢酸など、及びこれらの組み合わせを含む。包装溶液は、ホウ酸緩衝塩水溶液又はリン酸緩衝塩水溶液又は脱イオン水であるのが好ましい。特に好ましい包装用溶液は、約1,850ppm~約18,500ppmのホウ酸ナトリウムを含有し、特に最も好ましくは、約3,700ppmのホウ酸ナトリウムを含有する。本明細書で使用するとき、用語湿潤剤は、少なくとも約500の数平均分子量を有し、コンタクトレンズ着用者の眼に乗せるとき、しっとりとした感触を付与するポリマーを指す。好ましい湿潤剤の例として、ポリメタアクリルアミド[すなわち、ポリN,N-ジメチルアクリルアミド、ポリN-メチルアクリルアミド、ポリアクリルアミド、ポリN-2-ヒドロキシエチルメタクリルアミド、及びポリグルコサミンアクリルアミド]、ポリイタコン酸、ヒアルロン酸、キサンタンガム、アラビアゴムアカシア、デンプン、ヒドロキシルアルキルメタアクリレート[すなわち、ポリ2-ヒドロキシエチルメタクリレート、ポリ2,3-ジヒドロキシプロピルメタクリレート、及びポリ2-ヒドロキシエチルアクリレート]のポリマー、並びにポリビニルピロリドンが挙げられるが、これらに限定されない。追加の好ましい湿潤剤として、上記好ましい湿潤剤のコポリマー及びグラフトコポリマーが挙げられるが、これらに限定されず、かかるコポリマー及びグラフトコポリマーは、親水性又は疎水性モノマーの繰り返し単位を、好ましくは約10重量パーセント未満、より好ましくは約2重量パーセント未満の量で含む。このような親水性又は疎水性モノマーの繰り返し単位として、アルケン、スチレン、環状N-ビニルアミド、アクリルアミド、ヒドロキシアルキルメタアクリレート、アルキルメタアクリレート、シロキサン置換したアクリレート、及びシロキサン置換したメタクリレートが挙げられるが、これらに限定されない。上記コポリマー及びグラフトコポリマーの形成に用いてよい親水性又は疎水性モノマーの特定例として、エチレン、スチレン、N-ビニルピロリドン、N,N-ジメチルアクリルアミド、2-ヒドロキシエチルメタクリレート2hydroxyethylmethyacrylate、メチルメタクリレート、及びブチルメタクリレート、メタクリルオキシプロピルトリストリメチルシロキシシランなどが挙げられるが、これらに限定されない。親水性又は疎水性モノマーの好ましい繰り返し単位は、N-ビニルピロリドン、N,N-ジメチルアクリルアミド、2-ヒドロキシエチルメタクリレート、メチルメタクリレート、及びこれらの混合物である。湿潤剤の更なる例として、炭素骨格鎖及び側枝のポリエチレングリコール鎖[すなわち、ポリエチレングリコールモノメタクリレートpolyethyleneglycolmonoomethacrylateのポリマー]を有するポリマー、エチレングリコールのコポリマー[1,2,プロピレングリコール、1,3-プロピレングリコール、メチレングリコール、及びテトラメチレングリコールを有するコポリマー]が挙げられるが、これらに限定されない。好ましい湿潤剤は、ポリビニルピロリドン、グラフトコポリマー、及びポリビニルピロリドンのコポリマーであり、特に好ましい湿潤剤はポリビニルピロリドンである。ポリビニルピロリドンPVPは、N-ビニルピロリドンの重合生成物である。PVPは、約500~約6,000,000ダルトンの様々な分子量のものがある。これらの分子量は、EncyclopediaofPolymerScienceandEngineeringJohnWileySonsIncに記載される運動粘度測定に基づくK値で表すことができ、本出願全体においてこれらの数値で表す。約K-30~約K-120のK値を有するPVPの使用が、本発明で想到される。より好ましいK値は約K-60~約K-100であり、最も好ましくは約K-80~約K-100である。エタフィルコンAetafilconAレンズの処置において、PVPの特に好ましいK値は、約K-80~約K-95、より好ましくは約K-85~約K-95、最も好ましくは約K-90である。湿潤剤を、様々な異なる濃度、例えば約100ppm~約150,000ppmで包装用溶液に添加できる。例えば、非水和重合済眼用レンズを含む包装用溶液に湿潤剤を添加する場合、湿潤剤は、好ましくは約30,000ppm~約150,000ppmの濃度で存在する。水和重合済眼用レンズを含む包装用溶液に湿潤剤を添加する場合、湿潤剤は、好ましくは約100ppm~約3000ppm、より好ましくは約200ppm~約1000ppm、最も好ましくは約500ppm未満の濃度で存在する。例えば、本発明でエタフィルコンAetafilconAレンズを用い、湿潤剤がK-90のPVPであるとき、PVPK-90の好ましい包装用溶液濃度は、約250ppm~約2,500ppm、より好ましくは約300~約500ppm、最も好ましくは約350~約440ppmである。エタフィルコンAetafilconAコンタクトレンズを、約120°Cを超える温度で約30分間、約400~約500ppmの濃度のK-90のPVPと加熱するとき、処理済みのレンズは、未処理のレンズよりもユーザーにとって快適である。更に、この特定のPVPの分子量及び濃度は、処理サイクル中にレンズの直径を歪めたり、若しくは変化させたり、又はユーザーの視野を歪めたりしない。いかなる特定の取り込み機構に制限されないが、K-90のPVPでの処理後、K-90のPVPがレンズのマトリックス内に取り込まれることが周知である。エタフィルコンAetafilconAコンタクトレンズでは、K-90のPVPの好ましい取り込み量は、約0.01mg~約1.0mg、より好ましくは約0.10mg~約0.30mg、特に最も好ましくは約0.10mg~約0.20mgである。このように処理されているレンズは、ユーザーによって最大12時間装着され、依然として取り込んだPVPを保持している。更に、本発明は、重合済眼用レンズを含む、本質的にこのレンズからなる、又はこのレンズからなる眼用デバイスを含み、ここでかかる重合済眼用レンズは湿潤剤で処理されるが、眼用レンズ処方が重合前にかかる湿潤剤を含まないことを条件とする。用語眼用レンズ、湿潤剤、重合済、及び処方は全て、上記の意味と好ましい範囲とを有する。用語処理済は、処理という用語と同等の意味と好ましい範囲とを有する。更なる本発明は、重合済眼用レンズを湿潤剤で処理することにより作製された眼用デバイスを含むが、眼用レンズ処方が重合前にかかる湿潤剤を含まないことを条件とする。用語眼用レンズ、湿潤剤、重合済、処理済、及び処方は全て、上記の意味と好ましい範囲とを有する。本発明の適用を、以下の実施例を用いて更に詳細に説明する。これらの実施例は、本発明の使用を説明するのみであって、制限することを意図しない。その他の変更であって、相応の技能を有する者にとって以上の記述及び以下の実施例から明らかであるものは、本発明の範囲内とみなす。実施例1硬化したエタフィルコンAetafilconAコンタクトレンズJohnsonJohnsonVisionCare,Inc.より1-DayAcuvue登録商標ブランドのコンタクトレンズとして販売を脱イオン水で平衡化し、ホウ酸緩衝食塩水1000mL、塩化ナトリウム3.55g、ホウ酸ナトリウム1.85g、ホウ酸9.26g、及びエチレンジアミン四酢酸0.1g:24時間で5回リンス、950±μL中にPVPを含有する溶液中に包装し、箔で覆った紙料で密封し、滅菌した121°C、30分間。PVPの添加前に、各溶液は、水1000mL、塩化ナトリウム3.55g、ホウ酸ナトリウム1.85g、ホウ酸9.26g、及びエチレンジアミン四酢酸0.1gを含んでいた。以下の表1に示すように、様々な分子量及び濃度のPVPを用いた。各レンズに取り込まれるPVPの量は、包装用溶液からレンズを取り出し、N,N-ジメチルホルムアミドdimethylforamideDMF及び脱イオン水DIの1:1混合液で抽出することにより決定する。高速液体クロマトグラフィーHPLCで抽出物を評価する。各評価には3枚のレンズを用いた。この結果及びこれらの標準偏差を表1に示す。実施例20.30、1.65、及び3.00の濃度のK-12、K-30、K-60、K-90、及びK-120のPVPから、実施例1の処理及び滅菌方法により処理済みのエタフィルコンAetafilconAレンズのサンプルを調製した。滅菌後、レンズの直径を未処理レンズと比較し、このプロセスにより直径を変化させたかどうかを確認するために評価した。この結果である図1には、特定濃度のPVPの種類に対する直径の変化をプロットしている。このデータは、K-12、K-90、及びK-120のレンズ直径に対する影響が最小限であることを示す。実施例3数枚のエタフィルコンAetafilconAレンズを500ppmの濃度のK-90のPVPで処理し、実施例1の方法に従って滅菌した。室温において約28日間包装内でレンズを保存し、直径、基本曲線、球面度数、及び中心厚さを測定した。その後、レンズを55°Cで1カ月間加熱した。レンズの直径、基本曲線、球面度数、及び中心厚さを測定し、この結果を未処理レンズに対して評価し、データを表2に示す。このデータは、K-90のPVPで処理したレンズのパラメーターが、高温における時間の影響を顕著に受けないことを示す。実施例4440ppmの濃度のPVPK-90で処理し、滅菌124°C、約18分間したエタフィルコンAEtafilconAレンズを、製品製造ラインからサンプリングし、直径、基本曲線、球面度数、及び中心厚さを測定し、未処理の1-DayAcuvue登録商標ブランドのレンズで行った同様の測定値と比較した。表3にあるデータは、K-90のPVPがこれらのパラメーターに顕著に影響しないことを示す。実施例5表1の濃度で、実施例1に従ってエタフィルコンAetafilconAレンズを調製した。9~50人の患者の二重盲検において、処理済みのレンズを臨床的に評価した。患者は、3~4日間夜間は外し、毎日交換両目にレンズを装着し、コントロールとして、未処理の1-DayAcuvue登録商標ブランドのコンタクトレンズを3~4日間夜間は外し、毎日交換装着した。どちらのレンズにおいても、患者に再湿潤点眼液の使用を許可しなかった。質問票を用いて、レンズの評価について患者に質問した。全ての患者に、全般的好み、快適さの好み、一日の終了時点の好み、及び乾燥状態に関する一連の質問を行った。回答においては、処理済みレンズ、1-Dayコントロールレンズ、両方のレンズを好むか、又はどちらのレンズも好まないか、について識別を求めた。表4及び表5に、それらの結果を示す。欄内の数字は、4つの各選択肢について肯定的な返答をした患者のパーセントを示す。数字nは、特定のサンプルの種類における患者数を表す。DNTは未試験、n/aは該当なしを示す。これらの数字は、約500ppmの濃度のK-90のPVPで処理したレンズが、眼において良好な臨床的快適さを有することを示す。サンプルは、表1のサンプル番号を指す。実施例6実施例1の方法を用いて、エタフィルコンAetafilconAコンタクトレンズを500ppmのK-90のPVPで処理した。処理済みのレンズをリン酸緩衝食塩水で簡単にリンスし、リンスしたレンズを、人間の目の寸法を再現した細胞培養用集合容器CellgrowXLのウェルに入れた。FarrisRL,TearAnalysisinContactLensWears,Tr.Am.Opth.Soc.Vol.LXXXIII,1985を参照されたい。400マイクロリットルのリン酸緩衝食塩水KH2PO40.20g/L、KCl0.20g/L、NaCl8.0g/L、Na2HPO4[無水]1.15g/Lを各容器に追加した。ウェルに蓋をして、容器を35°Cのオーブンで保存した。様々な時間で3枚のレンズをオーブンから取り出し、HPLCで分析してPVPがリン酸緩衝食塩水に放出されたかを判定した。平均結果を表6に示す。PVPの定量限界は20ppmである。この試験では、分析したサンプル中にPVPを全く検出しなかった。このデータは、PVPが20ppmを超える濃度で放出されないことを示す。実施例7次の入力デザインパラメーターを持つ既知のデザインを有する乱視患者用コンタクトレンズを、実施例1に示される方法に従って作製した。以下のレンズパラメーターが得られた。-球面度数:-9.00D~6.00D-円柱度数:-0.75D~-2.25D-円柱軸:10度~180度-レンズ直径:14.50mm-前側オプティカルゾーン直径8.50mm-後側オプティカルゾーン直径11.35mm-レンズの基本曲線:8.55mmレンズの厚さプロファイルは、周辺ゾーンにおいて非回転対称である。安定化ゾーンは、レンズの厚さプロファイルに追加される特別厚いゾーンである。実施例8予言的30人の乱視患者に、患者の現在の矯正用処方箋を用いて実施例6に従って作製したレンズを装着する。検眼士が、安定化レンズを新しい包装から取り出し、患者の眼上にレンズを挿入して、軸が眼上の正しい位置から90°になるようにする。レンズが眼上の正しい位置まで回転するのに要する時間とまばたきの数の両方を記録する。この手順を、ヒドロゲルレンズ本発明の方法に従って作製されていないものを用いて繰り返す。本発明の方法に従って作製されたレンズは、平均して20秒間及びまばたき4~5回以内で正しい位置の10°以内に回転した。本発明の方法に従って作製されていないレンズは、正しい位置の10°以内に回転するのに、平均して30秒間及びまばたき7~8回超を要した。視力及び視線解析予言的これは、14人の被験者における1回診療ランダム化非盲検非分配試験である。この試験は2部に分かれており、第1部は、乱視用レンズの回転への重力の影響と、それに続く視力VAの変化について調べる。第2部は、視線方向の変化に応答するレンズの回転を観察する。第1部では、被験者は、無作為に連続して4種類のレンズ本発明によるレンズ、PurevisionToricPVT、AirOptixToricAOT及びProclearToricPCTを各眼に装着する。15分間の設定時間後、立位及び臥位の両方で視力を検査し、臥位にてレンズの向きを撮影する。試験の第2部においてこの手順を繰り返すが、初期の視線位置と視線の基本の8方向のそれぞれとの間の被験者の様子について継続的に記録する。Sony3CCDexwaveHADビデオ記録装置及びBroadwayコンピュータソフトウェアDataTranslationInc,1996/1997を用いて、レンズの回転を取り込む。UleadVideoStudio112007,CorelCorporation及びPixelPortv1.1を用いる録画より、レンズの方向位置測定を行う。本発明によるレンズは、臥位の被験者において、3種の他のレンズよりも固定向きからの回転が著しく少ないことがわかる。臥位の被験者の平均最終方向位置は、本発明によるレンズにおいて11.0°下耳側であり、それに対して、PVT28.7°P<0.0001、AOT26.5°P=0.001及びPCT29.1°P<0.0001である。立位視力を最初に評価し、臥位の被験者において重力によるレンズの再配置が起こった時点で視力を再度評価する。本発明によるレンズと比較するとき、臥位における平均VAは、本発明によらない3種のレンズのうち2種において有意に悪い。臥位における平均VAは、本発明によるレンズで0.00logMARであり、対して、PVTで0.17logMARP=0.01、及びPCTで0.11logMARP=0.04である。AOTの臥位における平均視力は、0.05logMARである。Bailey-Lovie試験チャート0.02logMAR=1文字を用いて、各被験者の片目のみの高コントラスト視力を測定する。立位から臥位のVAの差は、本発明によるレンズで0.03logMAR低下する。この結果は、平均VAが0.17logMARP=0.04低下するPVTレンズにおいて有意に悪い。立位から臥位に変更するとき、AOTレンズでの平均視力は0.04logMAR低下し、PCTで0.10logMAR1行低下する。視線解析において、初期視線位置から約40°~45°の角度で、45°離れて配置される視線の基本の8方向初期位置から離れての標的を有するチャート前方のスリットランプの位置に被験者を配置する。初期視線方向を見ている間は自然にまばたきをするよう被験者に求め、まばたきを4回行った後、4回まばたきを行う間12時の方向を見るように求めてから視線の初期方向に戻した。レンズが回転していないようであれば、まばたきを4回カウントしてから第2方向反時計回りに動かすをまばたき4回分見て、このように8つの全ての視線方向をカバーするまで繰り返す。視線軸外し方向の1つを見た後にレンズが再配置された場合、レンズが元の位置に戻るように思えるまで、初期位置を見ながら通常通りまばたきを継続するよう被験者に求める。撮影を開始する前に、被験者に短時間の練習をさせる。レンズの動きを継続的にビデオ撮影する。終了時点でレンズを取り外し、次の組のレンズを挿入し無作為化記録により、15分間装着させる。PVT及びPCTレンズは、上側及び上耳側への回転後に最大の向き変化を示す。上側視線方向後の鼻側方向での向きの平均変化をみると、CTとPVTとの間に有意差があるPVT5.6°対CT0.7°、P=0.03。向きの平均絶対変化をみると、PCTは本発明によるレンズよりも有意な再配置を示す6.5°対3.3°、P=0.04上耳側視線方向の後、PVTは、本発明によるレンズと比較して、有意に大きい向きの平均絶対変化を示す9.4°対6.3°、P=0.04。下側~鼻側視線方向後に、本発明によらない3種のレンズ全てが、本発明によるレンズよりも有意に大きい向きの変化を示す。この視線方向の後、本発明によるレンズは、PVT9.0°、P=0.008、AOT5.9°、P=0.005、及びPCT9.5°、P=0.006と比較して、向きの平均絶対変化、3.0°を示す。耳側、鼻側、上鼻側、下耳側、又は下側視線方向後のレンズの向きの変化に有意差はない。実施の態様1安定化眼用レンズの回転特性を改善する方法であって、重合済安定化眼用レンズを湿潤剤で処理する工程を含むが、前記眼用レンズ処方が重合前に前記湿潤剤を含まないことを条件とする、方法。2処理工程が、包装用溶液中で前記重合済眼用レンズを加熱することを含む、実施態様1に記載の方法。3前記重合済眼用レンズが、少なくとも約50°C超~約150°Cの温度に加熱される、実施態様2に記載の方法。4前記包装用溶液が、脱イオン水又は塩水を含む、実施態様1に記載の方法。5前記包装用溶液が、約1870ppm~約18,700ppmのホウ酸ナトリウムを含む、実施態様1に記載の方法。6前記包装用溶液が、約3700ppmのホウ酸ナトリウムを含む、実施態様1に記載の方法。7前記包装用溶液が、約2000ppm~約5000ppmのホウ酸ナトリウムを含む、実施態様1に記載の方法。8前記湿潤剤が、ポリメタアクリルアミド、ポリイタコン酸、ヒアルロン酸、キサンタンガム、アラビアゴム、デンプン、ヒドロキシルアルキルメタアクリレートのポリマー、及びポリビニルピロリドンからなる群から選択される、実施態様1に記載の方法。9前記湿潤剤が、ポリビニルピロリドン、ポリビニルピロリドンのグラフトコポリマー、及びポリビニルピロリドンのコポリマーからなる群から選択される、実施態様1に記載の方法。10前記湿潤剤がポリビニルピロリドンである、実施態様1に記載の方法。11前記ポリビニルピロリドンのK値が、約K-60~約K-120である、実施態様10に記載の方法。12前記ポリビニルピロリドンのK値が、約K-85~約K-95である、実施態様10に記載の方法。13前記ポリビニルピロリドンのK値が、約K-90である、実施態様10に記載の方法。14処理工程が、約K-85~約K-95のK値を有するポリビニルピロリドンを含む包装用溶液中で、約80°C超の温度で前記重合済眼用レンズを加熱することを含む、実施態様1に記載の方法。15処理工程が、約K-85~約K-95のK値を有するポリビニルピロリドンを含む包装用溶液中で、約120°C超の温度で前記重合済眼用レンズを加熱することを含む、実施態様1に記載の方法。16前記湿潤剤がポリビニルピロリドンであり、前記包装用溶液中の前記ポリビニルピロリドンの濃度が、約250ppm~約2500ppmである、実施態様2に記載の方法。17前記包装用溶液中の前記湿潤剤の濃度が、約100ppm~約3000ppmである、実施態様2に記載の方法。18前記重合済眼用レンズが、約400~約440ppmの濃度の約K-90のK値を有するポリビニルピロリドンと共に、約124°Cで約18分間加熱される、実施態様1に記載の方法。19前記重合済眼用レンズが、約300~約400ppmの濃度の約K-90のK値を有するポリビニルピロリドンと共に、約121°Cで約30分間加熱される、実施態様1に記載の方法。20前記処理工程が、個々の密封されたコンタクトレンズ包装中で行われる、実施態様2に記載の方法。21前記処理工程が、個々の密封されたコンタクトレンズ包装中で行われる、実施態様17に記載の方法。22前記処理工程が、個々の密封されたコンタクトレンズ包装中で行われる、実施態様18に記載の方法。23前記眼用レンズが、アコフィルコンAacofilconA、アロフィルコンAalofilconA、アルファフィルコンAalphafilconA、アミフィルコンAamifilconA、アスティフィルコンAastifilconA、アタラフィルコンAatalafilconA、バラフィルコンAbalafilconA、ビスフィルコンAbisfilconA、ブフィルコンAbufilconA、コムフィルコンcomfilcon、クロフィルコンAcrofilconA、シクロフィルコンAcyclofilconA、ダーフィルコンAdarfilconA、デルタフィルコンAdeltafilconA、デルタフィルコンBdeltafilconB、ジメフィルコンAdimefilconA、ドロオキシフィルコンAdrooxifilconA、エプシフィルコンAepsifilconA、エステリフィルコンAesterifilconA、エタフィルコンAetafilconA、フォコフィルコンAfocofilconA、ゲンフィルコンAgenfilconA、ゴバフィルコンAgovafilconA、ヘフィルコンAhefilconA、ヘフィルコンBhefilconB、ヘフィルコンDhefilconD、ヒラフィルコンAhilafilconA、ヒラフィルコンBhilafilconB、ヒオキシフィルコンBhioxifilconB、ヒオキシフィルコンChioxifilconC、ヒクソイフィルコンAhixoifilconA、ヒドロフィルコンAhydrofilconA、レネフィルコンAlenefilconA、リクリフィルコンAlicryfilconA、リクリフィルコンBlicryfilconB、リドフィルコンAlidofilconA、リドフィルコンBlidofilconB、ロトラフィルコンAlotrafilconA、ロトラフィルコンBlotrafilconB、マフィルコンAmafilconA、メシフィルコンAmesifilconA、メタフィルコンBmethafilconB、ミパフィルコンAmipafilconA、ネルフィルコンAnelfilconA、ネトラフィルコンAnetrafilconA、オキュフィルコンAocufilconA、オキュフィルコンBocufilconB、オキュフィルコンCocufilconC、オキュフィルコンDocufilconD、オキュフィルコンEocufilconE、オフィルコンAofilconA、オマフィルコンAomafilconA、オキシフィルコンAoxyfilconA、ペンタフィルコンApentafilconA、パーフィルコンAperfilconA、ペバフィルコンApevafilconA、フェムフィルコンAphemfilconA、ポリマコンpolymacon、シラフィルコンAsilafilconA、シロキシフィルコンAsiloxyfilconA、テフィルコンAtefilconA、テトラフィルコンAtetrafilconA、トリフィルコンAtrifilconA、及びキシロフィルコンAxylofilconAからなる群から選択される、実施態様1に記載の方法。24前記眼用レンズが、アコフィルコンAacofilconA、アロフィルコンAalofilconA、アルファフィルコンAalphafilconA、アミフィルコンAamifilconA、アスティフィルコンAastifilconA、アタラフィルコンAatalafilconA、バラフィルコンAbalafilconA、ビスフィルコンAbisfilconA、ブフィルコンAbufilconA、コムフィルコンcomfilcon、クロフィルコンAcrofilconA、シクロフィルコンAcyclofilconA、ダーフィルコンAdarfilconA、デルタフィルコンAdeltafilconA、デルタフィルコンBdeltafilconB、ジメフィルコンAdimefilconA、ドロオキシフィルコンAdrooxifilconA、エプシフィルコンAepsifilconA、エステリフィルコンAesterifilconA、エタフィルコンAetafilconA、フォコフィルコンAfocofilconA、ゲンフィルコンAgenfilconA、ゴバフィルコンAgovafilconA、ヘフィルコンAhefilconA、ヘフィルコンBhefilconB、ヘフィルコンDhefilconD、ヒラフィルコンAhilafilconA、ヒラフィルコンBhilafilconB、ヒオキシフィルコンBhioxifilconB、ヒオキシフィルコンChioxifilconC、ヒクソイフィルコンAhixoifilconA、ヒドロフィルコンAhydrofilconA、レネフィルコンAlenefilconA、リクリフィルコンAlicryfilconA、リクリフィルコンBlicryfilconB、リドフィルコンAlidofilconA、リドフィルコンBlidofilconB、ロトラフィルコンAlotrafilconA、ロトラフィルコンBlotrafilconB、マフィルコンAmafilconA、メシフィルコンAmesifilconA、メタフィルコンBmethafilconB、ミパフィルコンAmipafilconA、ネルフィルコンAnelfilconA、ネトラフィルコンAnetrafilconA、オキュフィルコンAocufilconA、オキュフィルコンBocufilconB、オキュフィルコンCocufilconC、オキュフィルコンDocufilconD、オキュフィルコンEocufilconE、オフィルコンAofilconA、オマフィルコンAomafilconA、オキシフィルコンAoxyfilconA、ペンタフィルコンApentafilconA、パーフィルコンAperfilconA、ペバフィルコンApevafilconA、フェムフィルコンAphemfilconA、ポリマコンpolymacon、シラフィルコンAsilafilconA、シロキシフィルコンAsiloxyfilconA、テフィルコンAtefilconA、テトラフィルコンAtetrafilconA、トリフィルコンAtrifilconA、及びキシロフィルコンAxylofilconAからなる群から選択される、実施態様2に記載の方法。25前記眼用レンズが、アコフィルコンAacofilconA、アロフィルコンAalofilconA、アルファフィルコンAalphafilconA、アミフィルコンAamifilconA、アスティフィルコンAastifilconA、アタラフィルコンAatalafilconA、バラフィルコンAbalafilconA、ビスフィルコンAbisfilconA、ブフィルコンAbufilconA、コムフィルコンcomfilcon、クロフィルコンAcrofilconA、シクロフィルコンAcyclofilconA、ダーフィルコンAdarfilconA、デルタフィルコンAdeltafilconA、デルタフィルコンBdeltafilconB、ジメフィルコンAdimefilconA、ドロオキシフィルコンAdrooxifilconA、エプシフィルコンAepsifilconA、エステリフィルコンAesterifilconA、エタフィルコンAetafilconA、フォコフィルコンAfocofilconA、ゲンフィルコンAgenfilconA、ゴバフィルコンAgovafilconA、ヘフィルコンAhefilconA、ヘフィルコンBhefilconB、ヘフィルコンDhefilconD、ヒラフィルコンAhilafilconA、ヒラフィルコンBhilafilconB、ヒオキシフィルコンBhioxifilconB、ヒオキシフィルコンChioxifilconC、ヒクソイフィルコンAhixoifilconA、ヒドロフィルコンAhydrofilconA、レネフィルコンAlenefilconA、リクリフィルコンAlicryfilconA、リクリフィルコンBlicryfilconB、リドフィルコンAlidofilconA、リドフィルコンBlidofilconB、ロトラフィルコンAlotrafilconA、ロトラフィルコンBlotrafilconB、マフィルコンAmafilconA、メシフィルコンAmesifilconA、メタフィルコンBmethafilconB、ミパフィルコンAmipafilconA、ネルフィルコンAnelfilconA、ネトラフィルコンAnetrafilconA、オキュフィルコンAocufilconA、オキュフィルコンBocufilconB、オキュフィルコンCocufilconC、オキュフィルコンDocufilconD、オキュフィルコンEocufilconE、オフィルコンAofilconA、オマフィルコンAomafilconA、オキシフィルコンAoxyfilconA、ペンタフィルコンApentafilconA、パーフィルコンAperfilconA、ペバフィルコンApevafilconA、フェムフィルコンAphemfilconA、ポリマコンpolymacon、シラフィルコンAsilafilconA、シロキシフィルコンAsiloxyfilconA、テフィルコンAtefilconA、テトラフィルコンAtetrafilconA、トリフィルコンAtrifilconA、及びキシロフィルコンAxylofilconAからなる群から選択される、実施態様14に記載の方法。26前記眼用レンズが、ゲンフィルコンAgenfilconA、レネフィルコンAlenefilconA、ロトラフィルコンAlotrafilconA、ロトラフィルコンBlotrafilconB、バラフィルコンAbalafilconA、コムフィルコンcomfilcon、エタフィルコンAetafilconA、ネルフィルコンAnelfilconA、ヒラフィルコンhilafilcon、及びポリマコンpolymaconからなる群から選択される、実施態様2に記載の方法。27前記眼用レンズが、ゲンフィルコンAgenfilconA、レネフィルコンAlenefilconA、ロトラフィルコンAlotrafilconA、ロトラフィルコンBlotrafilconB、バラフィルコンAbalafilconA、コムフィルコンcomfilcon、エタフィルコンAetafilconA、ネルフィルコンAnelfilconA、ヒラフィルコンhilafilcon、及びポリマコンpolymaconからなる群から選択される、実施態様14に記載の方法。28前記眼用レンズが、エタフィルコンAetafilconA、ネルフィルコンAnelfilconA、ヒラフィルコンhilafilcon、及びポリマコンpolymaconからなる群から選択される、実施態様2に記載の方法。29前記眼用レンズが、エタフィルコンAetafilconA、ネルフィルコンAnelfilconA、ヒラフィルコンhilafilcon、及びポリマコンpolymaconからなる群から選択される、実施態様14に記載の方法。30前記眼用レンズが、エタフィルコンAetafilconAからなる群から選択される、実施態様2に記載の方法。31前記眼用レンズが、エタフィルコンAetafilconAからなる群から選択される、実施態様14に記載の方法。32前記眼用レンズが、エタフィルコンAetafilconAコンタクトレンズである、実施態様18に記載の方法。33前記重合済眼用レンズが、非水和重合済眼用レンズである、実施態様1に記載の方法。34処理工程が、前記非水和重合済眼用レンズを約1870ppm~約18,700ppmのホウ酸ナトリウムを含む包装用溶液と接触させることを含む、実施態様33に記載の方法。35前記処理工程が、前記非水和重合済眼用レンズ及び包装用溶液を少なくとも約50°C~約100°Cの温度に加熱することを更に含む、実施態様33に記載の方法。36前記処理工程が、前記非水和重合済眼用レンズ及び包装用溶液を少なくとも約10°C~室温付近の温度に維持することを更に含む、実施態様33に記載の方法。37前記包装用溶液が、脱イオン水又は塩水を更に含む、実施態様34に記載の方法。38前記湿潤剤が、ポリメタアクリルアミド、ポリイタコン酸、ヒアルロン酸、キサンタンガム、アラビアゴム、デンプン、ヒドロキシルアルキルメタアクリレートのポリマー、及びポリビニルピロリドンからなる群から選択される、実施態様33に記載の方法。39前記湿潤剤が、ポリビニルピロリドン、ポリビニルピロリドンのグラフトコポリマー、及びポリビニルピロリドンのコポリマーからなる群から選択される、実施態様33に記載の方法。40前記湿潤剤がポリビニルピロリドンである、実施態様33に記載の方法。41前記ポリビニルピロリドンのK値が、約K-60~約K-120である、実施態様33に記載の方法。42前記ポリビニルピロリドンのK値が、約K-60~約K-90である、実施態様33に記載の方法。43前記ポリビニルピロリドンが、約30,000ppm~約150,000ppmの濃度で存在する、実施態様40に記載の方法。44実施態様34に記載の非水和重合済眼用レンズを、第2の湿潤剤を含む包装用溶液の第2の部分と加熱する第2の工程を更に含む、実施態様34に記載の方法。45前記湿潤剤が約K-60のK値を有するポリビニルピロリドンであり、前記第2の湿潤剤が約K-90のK値を有するポリビニルピロリドンである、実施態様44に記載の方法。46前記湿潤剤が約K-90のK値を有するポリビニルピロリドンであり、前記第2の湿潤剤が約K-90のK値を有するポリビニルピロリドンである、実施態様44に記載の方法。47前記K60の濃度が約30,000ppm~約150,000ppmであり、前記K90の濃度が約100ppm~約500ppmである、実施態様45に記載の方法。48重合済安定化眼用レンズを含む眼用デバイスであって、前記重合済安定化眼用レンズが湿潤剤で処理されるが、前記眼用レンズ処方が重合前に前記湿潤剤を含まないことを条件とする、デバイス。49前記湿潤剤が、ポリメタアクリルアミド、ポリイタコン酸、ヒアルロン酸、キサンタンガム、アラビアゴム、デンプン、ヒドロキシルアルキルメタアクリレートのポリマー、及びポリビニルピロリドンからなる群から選択される、実施態様48に記載のデバイス。50前記湿潤剤が、ポリビニルピロリドン、ポリビニルピロリドンのグラフトコポリマー、及びポリビニルピロリドンのコポリマーである、実施態様48に記載のデバイス。51前記湿潤剤がポリビニルピロリドンである、実施態様48に記載のデバイス。52約0.01mg~約1.0mgのポリビニルピロリドンを含む、実施態様48に記載のデバイス。53約0.10mg~約0.44mgのポリビニルピロリドンを含む、実施態様48に記載のデバイス。54前記デバイスがユーザーの視野を歪めない、実施態様48に記載のデバイス。55ポリメタアクリルアミド、ポリイタコン酸、ヒアルロン酸、キサンタンガム、アラビアゴム、デンプン、ヒドロキシルアルキルメタアクリレートのポリマー、及びポリビニルピロリドンからなる群から選択される湿潤剤を約0.01mg~約1.0mg含む、実施態様48に記載のデバイス。56ポリメタアクリルアミド、ポリイタコン酸、ヒアルロン酸、キサンタンガム、アラビアゴム、デンプン、ヒドロキシルアルキルメタアクリレートのポリマー、及びポリビニルピロリドンを約0.10mg~約0.44mg含む、実施態様48に記載のデバイス。57前記デバイスがユーザーの視野を歪めない、実施態様48に記載のデバイス。58ユーザーが約6時間~約24時間装着した後に、前記湿潤剤が前記眼用レンズ内にとどまる、実施態様48に記載のデバイス。59重合済眼用レンズを湿潤剤で処理することにより作製される眼用デバイスであって、前記眼用レンズ処方が重合前に前記湿潤剤を含まないことを条件とする、デバイス。60処理工程が、包装用溶液中で、約50°C超~約150°Cの温度に前記重合済眼用レンズを加熱することを含む、実施態様59に記載のデバイス。61前記湿潤剤が、ポリビニルピロリドン、ポリビニルピロリドンのグラフトコポリマー、及びポリビニルピロリドンのコポリマーからなる群から選択される、実施態様59に記載のデバイス。62前記湿潤剤が、約K-60~約K-90のK値を有するポリビニルピロリドンである、実施態様59に記載のデバイス。63前記眼用レンズが、アコフィルコンAacofilconA、アロフィルコンAalofilconA、アルファフィルコンAalphafilconA、アミフィルコンAamifilconA、アスティフィルコンAastifilconA、アタラフィルコンAatalafilconA、バラフィルコンAbalafilconA、ビスフィルコンAbisfilconA、ブフィルコンAbufilconA、コムフィルコンcomfilcon、クロフィルコンAcrofilconA、シクロフィルコンAcyclofilconA、ダーフィルコンAdarfilconA、デルタフィルコンAdeltafilconA、デルタフィルコンBdeltafilconB、ジメフィルコンAdimefilconA、ドロオキシフィルコンAdrooxifilconA、エプシフィルコンAepsifilconA、エステリフィルコンAesterifilconA、エタフィルコンAetafilconA、フォコフィルコンAfocofilconA、ゲンフィルコンAgenfilconA、ゴバフィルコンAgovafilconA、ヘフィルコンAhefilconA、ヘフィルコンBhefilconB、ヘフィルコンDhefilconD、ヒラフィルコンAhilafilconA、ヒラフィルコンBhilafilconB、ヒオキシフィルコンBhioxifilconB、ヒオキシフィルコンChioxifilconC、ヒクソイフィルコンAhixoifilconA、ヒドロフィルコンAhydrofilconA、レネフィルコンAlenefilconA、リクリフィルコンAlicryfilconA、リクリフィルコンBlicryfilconB、リドフィルコンAlidofilconA、リドフィルコンBlidofilconB、ロトラフィルコンAlotrafilconA、ロトラフィルコンBlotrafilconB、マフィルコンAmafilconA、メシフィルコンAmesifilconA、メタフィルコンBmethafilconB、ミパフィルコンAmipafilconA、ネルフィルコンAnelfilconA、ネトラフィルコンAnetrafilconA、オキュフィルコンAocufilconA、オキュフィルコンBocufilconB、オキュフィルコンCocufilconC、オキュフィルコンDocufilconD、オキュフィルコンEocufilconE、オフィルコンAofilconA、オマフィルコンAomafilconA、オキシフィルコンAoxyfilconA、ペンタフィルコンApentafilconA、パーフィルコンAperfilconA、ペバフィルコンApevafilconA、フェムフィルコンAphemfilconA、ポリマコンpolymacon、シラフィルコンAsilafilconA、シロキシフィルコンAsiloxyfilconA、テフィルコンAtefilconA、テトラフィルコンAtetrafilconA、トリフィルコンAtrifilconA、及びキシロフィルコンAxylofilconAからなる群から選択される、実施態様59に記載のデバイス。64前記眼用レンズが、ゲンフィルコンAgenfilconA、レネフィルコンAlenefilconA、ロトラフィルコンAlotrafilconA、ロトラフィルコンBlotrafilconB、バラフィルコンAbalifilconA、コムフィルコンcomfilcon、エタフィルコンAetafilconA、ネルフィルコンAnelfilconA、ヒラフィルコンhilafilcon、及びポリマコンpolymaconからなる群から選択される、実施態様59に記載のデバイス。65前記眼用レンズが、エタフィルコンAetafilconAである、実施態様59に記載のデバイス。"